FR 2880630 A1 20060714 FR 0500248 A 20050111 L'invention concerne le domaine des traitements de surface à buts décoratifs au moyen d'une composition pouvant s'appliquer sur des supports variés avec des effets optiques remarquables. Par effet optique remarquable il doit être compris un aspect visuellement agréable et spectaculaire. Des hologrammes, des revêtements nacrés ou irisés, des reflets moirés et d'autres effets comparables peuvent être classés dans cette catégorie. De nouveaux effets visuels sont recherchés aussi bien dans le domaine des beaux-arts que dans celui de la publicité ou de l'emballage, parmi ces aspects optiques un effet de scintillement, tel que par exemple celui de la neige au soleil, est très intéressant, un autre effet très spécifique est celui d'un aspect métallisé, très brillant. De tels effets peuvent être obtenus au moyen de vernis ou de particules de mica, voire en superposant des impressions et des vernis comme cela est réalisé dans les peintures automobiles, mais il n'existe pas de produit extrêmement performant permettant d'obtenir en un seul revêtement de tels effets de scintillement ou de tel effets métallisés brillants. La réalisation d'un revêtement en une couche unique présente des avantages économiques certains dans le domaine des revêtements industriels, dans le domaine des beaux-arts il permet d'atteindre des effets jamais obtenus jusqu'alors. Un premier problème consiste donc à obtenir un effet optique de scintillement ou un effet métallisé brillant en un revêtement unique. Il existe de nombreux effets optiques remarquables et notamment ceux cités précédemment toutefois il est rarement combiné sur le même revêtement plusieurs effets en raison de la difficulté d'obtenir un cumul de résultats spectaculaires et de la complexité technique pour les réunir. En effet lorsque dans une même composition de revêtement il est ajouté des matières irisées traditionnelles telles que celles commercialisées par la société Merck sous la marque Iriodin , ou celles commercialisées par la société Mearl sous la marque Mearlin , avec un liant brillant, ou ces mêmes matières irisées avec des colorants ou des pigments fluorescents il se produit un effet de masquage des produits les uns envers les autres et l'effet visuel résultant est moins spectaculaire que les effets lorsque les matières sont employées séparément ou dans des couches superposées. Le même effet de masquage se produit lorsque l'on tente de combiner des pigments à effets métamériques avec des pigments irisés. Il peut par exemple être intéressant et attractif dans le domaine des emballages de disposer d'un effet optiquement variable selon l'angle d'observation ou selon les conditions d'éclairage, et simultanément que ledit revêtement soit scintillant ou présente un aspect métallisé brillant. Un tel effet ne peut pas être obtenu par un revêtement unique mais plutôt par des déposes successives de différentes couches. Il peut également être souhaitable de disposer de revêtements à la fois fluorescents et scintillants ou métallisés, pour réaliser des affiches ou des plaquettes publicitaires par exemple. Un tel effet optique n'est pas réalisable en une dépose unique à ce jour. La combinaison des enductions pour atteindre de tels effets optiques cumulés nécessite plusieurs opérations industrielles successives lorsqu'il s'agit de fabriquer un produit sur une grande échelle, ce qui entraîne de fait un coût du produit décoré très élevé, généralement prohibitif. Dans le domaine des revêtements artisanaux ou artistiques, tels que les peintures par exemple, les effets sont généralement impossibles à obtenir en raison de l'absence de disponibilité des matières pour les réaliser ou de l'impossibilité technique de cumuler les effets. Un deuxième problème est donc d'obtenir des effets optiques cumulés au moyen d'une couche unique. Les effets optiques cités précédemment peuvent être obtenus sur de nombreux supports tels que les textiles, les papiers et cartons, les plastiques, le verre, le cuir, le bois, les métaux, le plâtre et le ciment, etc... toutefois les problèmes techniques à résoudre et les effets optiques obtenus ne sont pas identiques dans tous les cas, notamment en fonction de la porosité et de la rugosité des supports. Les effets optiques décoratifs sont généralement durables et permanents il existe cependant un besoin pour des effets optiques à buts décoratifs événementiels qui puissent être enlevés facilement, par exemple par simple lavage à l'eau. Cela est par exemple le cas pour les textiles et les supports non poreux tels que le verre, les plastiques, le cuir, certaines catégories de bois et les métaux. Un troisième problème est de disposer d'un revêtement à effet optique remarquable qui soit facilement éliminé par lavage sur des supports textiles ou des supports non poreux. L'invention a pour objectif de résoudre ces principales difficultés en proposant une composition permettant d'obtenir au moins un effet optique remarquable scintillant ou métallisé brillant en une monocouche. Laquelle monocouche étant constituée avec un liant polymérique de préférence hydrosoluble ou dispersable dans l'eau pour que le revêtement décoratif appliqué puisse être aisément enlevé par lavage à l'eau froide. L'invention consiste en une composition aqueuse décorative destinée à une application en une couche mince unique sur des textiles, des papiers ou des cartons, des plastiques, du verre, du cuir, du bois, des métaux et divers supports, caractérisée par le fait qu'elle comporte: au moins un liant naturel ou synthétique, - des microplaques ou des microbilles réfléchissantes de dimensions inférieures à 300 p intégrant au moins un matériau optiquement transparent dans leur structure. Lesdites microplaques ou lesdites microbilles réfléchissantes étant introduites à raison d'au moins 0.01 %, et de préférence à plus de 0.1 % en poids sec par rapport au poids total de la composition. De préférence la composition aqueuse décorative comporte en outre au moins un additif dispersé ou solubilisé amenant un effet optique supplémentaire à celui des microplaques ou des microbilles réfléchissantes, tel que par exemple des colorants, des pigments irisés ou nacrés, des pigments métamériques, des colorants thermochromiques ou photochromiques, des particules à effets optiques variables tels que des éléments holographiques, des particules d'aluminium, des agents fluorescents ou phosphorescents, etc... De préférence également le liant naturel ou synthétique possède des propriétés viscosantes et thixotropes et ledit liant est introduit à un taux exprimé en matières sèches de liant sur le total de la composition au moins égal à celui desdites microplaques ou microbilles et de préférence à un taux supérieur à 2. Pour que la composition aqueuse décorative puisse être lavable lorsqu'elle est appliquée sur des supports non poreux ou sur des textiles le liant est choisi dans les liants hydrosolubles parmi l'une des familles suivantes: les amidons, les carboxyméthylcelluloses ou les dérivés cellulosiques hydrosolubles, les alcools polyvinyliques et dérivés, les polyvinylpyrrolidones, les alginates, les protéines de soja, les gélatines, et de préférence parmi les liants hydrosolubles à froid, c'est-à-dire solubles dans l'eau sans chauffage additionnel. Les avantages de la composition aqueuse décorative selon l'invention sont multiples: É L'application en monocouche permet d'atteindre des effets de scintillement dans le revêtement ou un effet métallisé brillant. É Le revêtement est aisément lavable lorsqu'il est appliqué sur des supports non poreux ou textiles, ce qui autorise des décors événementiels, la décoration de tee-shirt pour une soirée, des décors sur des vitres ou des verres, etc... É Des effets optiques multiples peuvent être cumulés, il est par exemple possible d'obtenir un effet à la fois irisé et brillant par mélange des microplaques ou des microbilles réfléchissantes avec des pigments irisés à base de micas ou de particules nacrées, il peut être obtenu des effets colorés scintillants ou métallisés avec toutes les couleurs existantes, il est également possible de mélanger des pigments thermochromes ou photochromes avec les microplaques ou les microbilles pour obtenir des effets à la fois scintillants et de couleurs changeantes. Un effet remarquable peut être obtenu en combinant des pigments de couleurs variables selon l'angle d'observation avec des particules réfléchissantes. É Ladite composition est compatible avec toutes les peintures aqueuses telles les aquarelles, les gouaches, les peintures acryliques et peut donc amener un effet de scintillement spécifique aux couleurs combinées. Il est ainsi possible d'atteindre des effets jusqu'alors impossibles à obtenir avec les peintures traditionnelles. D'autres caractéristiques et avantages de l'invention se dégageront de la description qui va suivre et des exemples non limitatifs donnés. La composition de traitement selon l'invention emploie des particules réfléchissantes sous forme de plaquettes ou de microbilles intégrant dans leur structure au moins un matériau optiquement transparent, en général un composé classé dans la famille générale des verres, par exemple un borosilicate. Les dimensions des particules, c'est-à-dire leur plus grande longueur dans le cas des microplaques ou le diamètre dans le cas des microbilles, sont inférieures à 300 p et de préférence comprises entre 20 et 250 p de manière à ce que l'effet réfléchissant soit optimal. Lesdites microplaques ou lesdites microbilles réfléchissantes étant introduites à raison d'au moins 0.01 %, et de préférence à plus de 0.1 % en poids sec par rapport au poids total de la composition. La limite supérieure admissible est essentiellement liée à des considérations de coût il apparaît cependant qu'au-dessus de 10% en poids sec de microplaques ou de microbilles réfléchissantes l'effet optique n'est plus notablement modifié. De préférence les microplaques ou les microbilles réfléchissantes sont introduites dans la composition dans une fourchette comprise entre 0. 1% et 8% en poids sec par rapport au poids total de la composition. Les plus faibles proportions correspondant à des revêtements scintillants dans lesquels des particules individualisées sont perceptibles, les fortes proportions correspondent à des effets de scintillements proches d'un aspect brillant homogène. L'effet réfléchissant des plaquettes ou des billes est créé par l'association d'un matériau optiquement transparent et d'un matériau réfléchissant la lumière, la fabrication de telles particules sous forme de plaquettes ou de billes est connue en soi et réalisée notamment par la société Merck qui a développé des technologies permettant d'obtenir des particules avec des matériaux différents en couches successives. Les produits employés dans le cadre de l'invention sont remarquables dans le fait qu'ils peuvent être utilisés à des doses extrêmement réduites et qu'ils permettent la combinaison et le cumul d'effets visuels spectaculaires. La composition de traitement selon l'invention comporte au moins une catégorie de particules sous forme de microplaques ou de microbilles réfléchissantes intégrant au moins un matériau optiquement transparent dans leur structure, et au moins un liant naturel ou synthétique permettant la fixation desdites particules à la surface du support traité. Des microplaques réfléchissantes, de dimensions comprises entre 20 et 200 p, convenant tout à fait sont par exemple commercialisées par la société Merck sous le nom MIRAVAL et sous la référence 5411 Magic White. Les microplaques et microbilles réfléchissantes telles que citées peuvent être utilisées dans un autre domaine pour traiter le papier directement dans la machine à papier en vue de l'obtention d'un papier brillant sans opération de calandrage. La demanderesse renvoie pour cette application spécifique à la demande de brevet FR 0413319 de la même société. La composition de traitement selon l'invention comporte également un liant naturel ou synthétique, de préférence hydrosoluble, choisi de manière non exclusive parmi les familles suivantes: les amidons, les carboxyméthylcelluloses ou les dérivés cellulosiques hydrosolubles, les alcools polyvinyliques et dérivés, les polyvinylpyrrolidones, les alginates, les protéines de soja, les gélatines. La composition comporte au moins un liant possédant des propriétés viscosantes et thixotropes de manière à ce que la composition soit étalée aisément au pinceau ou avec un dispositif applicateur adapté. Ledit liant est introduit à un taux exprimé en matière sèche de liant sur le total de la composition au moins égal à celui desdites microplaques ou microbilles et de préférence à un taux supérieur à 2. Ledit liant peut être choisi, par exemple, dans la famille des carboxyméthylcelluloses. Le procédé d'application préféré de la composition est au pinceau ou au rouleau il est toutefois envisageable d'employer des moyens plus performants tels que les pulvérisateurs de peinture, des aérographes, etc. voire des moyens industriels, notamment des dispositifs d'enduction connus dans le domaine de la transformation du papier, tels que par exemple de manière non limitative, des coucheuses à lame d'air, à barre ou à lame traînante, des rouleaux gravés...DTD: Il est aussi envisageable d'appliquer la composition de traitement au moyen de systèmes imprimants employés en imprimerie tels que par exemple des vernisseuses ou des dispositifs de sérigraphie. La composition aqueuse décorative précédemment décrite dans laquelle le liant naturel ou synthétique est un liant hydrosoluble est lavable et peut être employée pour traiter les textiles ou les supports non poreux tels que le bois, le verre, les métaux. Une telle composition est utilisable pour des décorations éphémères en extérieur, enlevées par la pluie, des décorations intérieures aisément lavables ou sur des textiles pour des décorations événementielles. De préférence le liant utilisé est hydrosoluble à froid pour faciliter le nettoyage des surfaces décorées, de tels liants sont par exemple ceux choisis parmi les carboxyméthylcelulloses ou les alcools polyvinyliques faiblement hydrolysés et de faibles poids moléculaires. La composition aqueuse décorative comportant au moins un liant hydrosoluble, lequel liant étant de préférence un dérivé cellulosique ou un alcool polyvinylique, est compatible avec les peintures à l'eau de type aquarelle, gouache, acrylique, etc... une telle composition peut aisément être mélangée avec des couleurs variées et à des proportions diverses pour l'obtention d'effets optiques multiples associant la couleur et le scintillement. Une telle composition aqueuse décorative utilisable comme peinture, ou comme adjuvant de peinture, peut comporter en outre un additif dispersé ou solubilisé dans la composition amenant un effet optique supplémentaire à celui des microplaques ou des microbilles réfléchissantes, tel que par exemple des pigments irisés ou nacrés, des pigments métamériques, des colorants thermochromiques ou photochromiques, des particules à effets optiques variables selon l'angle d'observation tels que des pigments spéciaux ou des éléments holographiques, des particules d'aluminium, des agents fluorescents ou phosphorescents, etc... La composition aqueuse décorative est également destinée à traiter les papiers au moyen d'un appareil industriel de couchage placé hors de la machine à papier, tel que par exemple une lame d'air, une coucheuse à barre, à rouleaux gravés ou à lame traînante. Pour cette application spécifique il est avantageusement ajouté dans la composition un polymère synthétique de type latex à raison d'au moins 3%, et de préférence plus de 5%, en poids sec sur le poids total de composition. De préférence ledit latex ajouté est un latex de température de transition vitreuse élevée et / ou un latex acrylique afin de renforcer l'effet de scintillement obtenu. Par température de transition vitreuse élevée il doit être compris une valeur supérieure ou égale à 5 C et de préférence supérieure à 10 C, notamment dans le cas des latex styrène-butadiène et de leurs dérivés. Dans le cas de l'application de la composition aqueuse décorative sur des papiers au moyen d'un appareil de couchage placé hors de la machine à papier il sera utilisé de préférence des papiers lisses, et avantageusement des papiers colorés, pour lesquels l'effet optique obtenu est particulièrement remarquable. II sera notamment combiné, favorablement dans le cadre de l'invention, un support lisse, c'est-à-dire disposant d'une rugosité inférieure à 30 ml/mn mesurée selon la norme ISO 8791-2, et une composition de traitement contenant à la fois des microplaques ou des microbilles réfléchissantes et des pigments à effets optiques variables selon l'angle d'observation tels que ceux commercialisés par la société Merck dans les gammes Xirallic et Colorstream . Avantageusement dans cette application il pourra être employé comme supports des papiers colorés, les effets étant particulièrement remarquables sur les teintes foncées et plus particulièrement avec les papiers noirs. Les papiers texturés, c'est-à-dire ceux disposant d'un relief pourront bien évidemment être employés mais les effets optiques variables selon l'angle 30 d'observation sont moins spectaculaires. Les pigments à effets optiques variables selon l'angle d'observation seront introduits en quantités très supérieures à celle des microplaques ou des microbilles réfléchissantes, généralement dans un rapport au moins égal à 3 et de préférence supérieur à 5. La composition de traitement comprenant à la fois des microplaques ou des microbilles réfléchissantes, un liant naturel ou synthétique et des pigments à effets optiques dans un rapport au moins trois fois supérieur à celui des microplaques ou microbilles réfléchissantes est bien évidemment applicable sur d'autres supports que le papier et avec tous types de moyens envisageables. De manière générale l'effet visuel additionnel obtenu avec d'autres produits à propriétés optiques remarquables nécessite une quantité de matière sèche desdits produits supérieure à celle des microplaques ou des microbilles réfléchissantes introduites dans la composition. EXEMPLE 1 Selon un exemple avantageux de réalisation de l'invention, la composition de traitement possède les composants suivants par litre de solution aqueuse: É 2 g de microplaques réfléchissantes MIRAVAL 5411 Magic White de la société Merck. É 80 g de pigment XIRALLIC F60-51SW Radiant red commercialisé par la société Merck. É 3 g de carboxyméthylcellulose de haute viscosité, par exemple la CMC 15 7HC de la société Herculès. Laquelle carboxyméthylcellulose étant soluble dans l'eau froide. É 90 g d'alcool polyvinylique CELVOL 203S commercialisé par la société CELANESE. Lequel alcool polyvinylique étant soluble à froid dans l'eau. Telle que préparée la solution est suffisamment visqueuse et dispose des aptitudes pour être utilisée comme peinture pour une application sur des supports non poreux tels que du bois, du verre et des métaux. La composition est appliquée sur des vitres pour des décorations événementielles en une couche unique. L'effet optique obtenu est une combinaison d'un effet cuivré et d'un effet de scintillement, soit donc un rendu métallisé brillant. Du fait des liants utilisés la composition est aisément lavable à l'eau froide. Les supports non poreux ainsi décorés peuvent être nettoyés sans difficulté. EXEMPLE 2 Selon un autre exemple une composition selon l'invention dispose des quantités de matières suivantes par litre de préparation: É 15 g de microplaques réfléchissantes MIRAVAL 5411 Magic White de la société Merck. É 75 g d'un pigment à effet optique variable selon l'angle d'observation COLORSTREAM T10-02 Arctic Fire, commercialisé par la société Merck. É 20 g de carboxyméthylcellulose de viscosité moyenne, par exemple la CMC 7MC de la société Herculès. É 80 g d'alcool polyvinylique CELVOL 203S commercialisé par la société CELANESE. La composition précédente est appliquée au pinceau en une couche unique sur un papier blanc très lisse. L'effet visuel obtenu est un rendu brillant très élevé associé à un effet de changement de couleur du papier lorsque l'angle d'observation varie ou lorsque le papier est replié. EXEMPLE 3 La composition suivante destinée à être mélangée, en quantité variable selon l'effet souhaité, avec tout type de peinture aqueuse et notamment avec des aquarelles, des gouaches ou des peintures acryliques, comporte par litre de solution aqueuse: É 50 g de microplaques réfléchissantes MIRAVAL 5411 Magic White de la société Merck. É 100 g de carboxyméthylcellulose de basse viscosité, par exemple la CMC 7ELC1 de la société Herculès. La peinture obtenue par mélange avec ta composition de traitement précédente dispose d'un effet scintillant si la proportion de composition de traitement selon l'invention est faible ou d'un effet métallisé marqué si la proportion est importante, cet effet s'ajoute à l'effet de la peinture elle-même. De manière avantageuse il pourra être additionné un pigment nacré ou irisé argenté, ou un pigment à effet optique variable selon l'angle d'observation dans la composition, pour des effets complémentaires. EXEMPLE 4 Selon une variante de l'invention la composition de traitement est applicable pour le recouvrement des papiers de manière industrielle, soit par exemple au moyen d'une coucheuse à lame d'air. Un support noir de 100 g/m2, lisse, disposant d'une rugosité de 20 ml/mn mesurée selon la norme ISO 8791-2, est utilisé, sur celui-ci on dépose 8 g/m2 en quantité sèche de la composition de traitement. Laquelle composition comporte les produits suivants en poids sec par litre de préparation: É 6 g de microplaques réfléchissantes MIRAVAL 5411 Magic White de la société Merck. É 80 g d'un pigment à effet optique variable selon l'angle d'observation XIRALLIC T60-24 SW Stellar green, commercialisé par la société Merck. É 15 g de carboxyméthylcellulose de moyenne viscosité, par exemple la CMC 7MC de la société Herculès. É 40 g d'alcool polyvinylique CELVOL 203S commercialisé par la société CELANESE. É 60 g d'un latex styrène butadiène DL966 commercialisé par la société DOW CHEMICAL, lequel latex dispose d'une température de transition vitreuse de 20 C. Le papier couché obtenu présente une brillance élevée, avec des scintillements additionnels, associée à un effet de changement de couleur du rose au vert variable selon l'angle d'observation de l'échantillon. Le papier ainsi enduit cumule deux effets optiques remarquables, le latex choisi renforce par ailleurs l'effet de brillance. Le papier ainsi enduit peut être imprimé pour la réalisation de documents publicitaires, la fabrication de papier cadeau, de papier d'emballage, la réalisation de chemises de classement et la fabrication de divers articles décoratifs. EXEMPLE 5 La composition de traitement destinée à la décoration de vêtements, et plus particulièrement de tee-shirts, par application directe au pinceau de la composition sur le textile, comprend en quantités de matières sèches par litre de préparation: É 5 g de microplaques réfléchissantes MIRAVAL 5411 Magic White de la société Merck. É 70 g d'un pigment à effet optique variable selon l'angle d'observation COLORSTREAM T10-01 Viola Fantasy, commercialisé par la société Merck. É 6 g de carboxyméthylcellulose de haute viscosité, par exemple la CMC 7HC de la société Herculès. É 90 g d'alcool polyvinylique CELVOL 203S commercialisé par la société CELANESE. Une fois sec le textile apparaît très brillant avec des reflets colorés changeants du violet au vert selon l'angle d'observation et selon le mouvement du tissu. Le tissu ainsi traité peut être lavé à froid sans difficulté pour l'élimination du décor et son remplacement éventuel. Plusieurs variantes sont possibles sans sortir du cadre de l'invention, notamment en ce qui concerne les liants introduits, les additifs utilisables tels que les agents conservateurs, les antifongiques, et les divers adjuvants pouvant être employés pour les peintures et la préservation des compositions dans le temps. La composition de traitement s'applique sur tous types de supports en une quantité adaptée à la porosité dudit support, plus le support est poreux et plus il est rugueux plus la quantité de composition de traitement doit être élevée. Bien entendu, l'invention n'est pas limitée aux modes de réalisation décrits et 20 représentés à titre d'exemples, mais elle comprend aussi tous les équivalents techniques ainsi que leurs combinaisons. 12 REVENDICATIONS 1- Composition aqueuse décorative destinée à une application en une couche mince unique sur des textiles, des papiers, des plastiques, du verre, du cuir, du bois, des métaux et divers supports, caractérisée par le fait qu'elle comporte: au moins un liant naturel ou synthétique, - des microplaques ou des microbilles réfléchissantes de dimensions inférieures à 300 p intégrant au moins un matériau optiquement transparent dans leur structure. Lesdites microplaques ou lesdites microbilles réfléchissantes étant introduites à raison d'au moins 0.01 %, et de préférence à plus de 0.1 % en poids sec par rapport au poids total de la composition. 2- Composition aqueuse décorative selon la revendication 1 dans laquelle au moins un liant naturel ou synthétique possède des propriétés viscosantes et thixotropes et dans laquelle ledit liant est introduit à un taux exprimé en matière sèche de liant sur le total de la composition au moins égal à celui desdites microplaques ou microbilles et de préférence à un taux supérieur à 2. 3- Composition aqueuse décorative selon la revendication 1 comportant au moins un additif dispersé ou solubilisé dans la composition amenant un effet optique supplémentaire à celui des microplaques ou des microbilles réfléchissantes, tel que par exemple des colorants, des pigments irisés ou nacrés, des pigments métamériques, des colorants thermochromiques ou photochromiques, des particules à effets optiques variables tels que des pigments spéciaux ou des éléments holographiques, des particules d'aluminium, des agents fluorescents ou phosphorescents, etc... 4- Composition aqueuse décorative selon la revendication 1 dans laquelle au moins un liant est choisi dans les liants hydrosolubles parmi l'une des familles suivantes: les amidons, les carboxyméthylcelluloses ou les dérivés cellulosiques hydrosolubles, les alcools polyvinyliques et dérivés, les polyvinylpyrrolidones, les alginates, les protéines de soja, les gélatines. 5- Composition aqueuse décorative selon la revendication 1 ou 3 destinée à traiter les papiers disposant d'une rugosité inférieure à 30 ml/mn mesurée selon la norme ISO 8791-2 au moyen d'un appareil industriel de couchage placé hors de la machine à papier, tel que par exemple une lame d'air, une coucheuse à barre, à rouleaux gravés ou à lame traînante. 6- Composition aqueuse décorative selon la revendication 5 dans laquelle il est ajouté un latex de température de transition vitreuse élevée et / ou un latex acrylique à raison d'au moins 3%, et de préférence plus de 5%, en poids sec sur le poids total de composition aqueuse décorative. 7- Composition aqueuse décorative et lavable selon la revendication 1 destinée à traiter les textiles ou les supports non poreux tels que le bois, le verre, les métaux dans laquelle le liant naturel ou synthétique est un liant hydrosoluble à froid. 8- Composition aqueuse décorative selon la revendication 1 compatible avec les peintures à l'eau de type aquarelle, gouache, acrylique, etc... comportant au moins un liant hydrosoluble, ledit liant étant de préférence un dérivé cellulosique ou un alcool polyvinylique. 9- Composition aqueuse décorative selon la revendication 8 comportant au moins un additif dispersé ou solubilisé dans la composition amenant un effet optique supplémentaire à celui des microplaques ou des microbilles réfléchissantes, tel que par exemple des colorants, des pigments irisés ou nacrés, des pigments métamériques, des colorants thermochromiques ou photochromiques, des particules à effets optiques variables tels que des pigments spéciaux ou des éléments holographiques, des particules d'aluminium, des agents fluorescents ou phosphorescents. 10- Composition aqueuse décorative selon la revendication 1 comprenant des pigments à effets optiques variables selon l'angle d'observation introduits en quantités supérieures à celle des microplaques ou des microbilles réfléchissantes, usuellement dans un rapport au moins égal à 3 et de préférence supérieur à 5.